Bulk steel for the production of injection moulds for plastic material or for the production of pieces for working metalsSteel blocks for the manufacture of moulds for the injection moulding of plastics material or for the manufacture of metal-working parts having a thickness greater than 20 mm, of which the structure is completely martensitic or martensito-bainitic, of which the hardness is between 430 HB and 530 HB and of which the chemical composition comprises, in % by weight: 0.180%≦C≦0.40%; Si≦0.8%; Mn≦2.5%; Ni≦3%; Cr≦3.5%; Mo+W/2≦2.8%; V+Nb/2+Ta/4≦0.5%; Al≦0.4%; Ti+Zr/2≦0.1%; 0.0005%<B<0.015%; S+Se+Te<0.2%; Pb+Bi<0.2%; Ca<0.1%, the remainder being iron and impurities resulting from production, the chemical composition also satisfying the following equations: 3.2≦Tr≦9; 85≦Dr≦95; U/Dr ≦10.0, wherein Tr=1.8×C+1.1×Mn+0.7×Ni+0.6×Cr+1.6×Mo*+K wherein K=0 if the steel does not contain boron and K=0.5 if the steel contains boron; Dr=54×C0.25+24.5×(Mo*+3×V*)0.30+1.58×Mn+0.74×Ni+1.8×Si+12.5×(Cr)0.20; U=1600×C+100×(0.25×Cr+Mo*+4.5×V*); R=3.8×C+10×Si+3.3×Mn+2.4×Ni+1.4×(Cr+Mo*); Mo*+3×V*≧0.4%; Mo*=Mo+W/2; V*=V+Nb/2+Ta/4 and B≧⅓×K1+0.5 wherein K1=Min (I*;J*); I*=Max (O;I); J*=Max (O;J); I=Min (N; N−0.29(Ti+Zr/2−5)); J=Min (N;0.5(N−0.52 Al+{square root}{square root over ((N−0.52Al)2+283)))}.Steel block for the manufacture of moulds for the injection moulding of plastics material or the moulding of metals or for the manufacture of metal-working parts, having a thickness greater than 20 mm, of which the structure is completely martensitic or martensito-bainitic, of which the hardness at all points is between 430 HB and 530 HB and of which the chemical composition of the steel comprises, in % by weight:  0.180%≦C≦0.400% Si≦0.8% Mn≦2.5% Ni≦3% Cr≦3.5% Mo+W/2≦2.8% V+Nb/2+Ta/4≦0.5% Al≦0.4% Ti+Zr/2≦0.1% boron in a content of between 0.0005% and 0.015%, optionally one or more elements from among sulphur, selenium and tellurium, the sum of contents of these elements being less than or equal to 0.2%, optionally one or more elements from among lead and bismuth, the sum of contents of these elements being less than or equal to 0.2%, optionally calcium in a content of less than or equal to 0.1%, the remainder being iron and impurities resulting from production, the copper being an impurity, the chemical composition also satisfying the following equations:  3.2≦Tr≦9 85≦Dr≦95 U/Dr≦10.0 Mo*+3×V*≧0.4% in which, for contents expressed in %:  Tr=1.8×C+1.1×Mn+0.7×Ni+0.6×Cr+1.6×Mo*+K wherein K=0 if the steel does not contain boron and K=0.5 if the steel contains boron  Dr=54×C0.25+24.5×(Mo*+3×V*)0.30+1.58×Mn+0.74×Ni+1.8×Si+12.5×(Cr)0.20 U=1600×C+100×(0.25×Cr+Mo*+4.5×V*) R=3.8×C+10×Si+3.3×Mn+2.4×Ni+1.4×(Cr+Mo*) Mo*=Mo+W/2 V*=V+Nb/2+Ta/4 the contents of boron, aluminium, titanium, zirconium and nitrogen, expressed in thousandths of % by weight, being such that:  wherein  K1=Min (I*;J*) I=Min(N; N−0.29(Ti+Zr/2−5)) J=Min (N;0.5(N−0.52 Al+{square root}{square root over ((N−0.52Al)2+283)))}.
플라스틱 재료용 사출 성형 몰드 또는 가공 금속용 부품을제조하기 위한 벌크 스틸플라스틱 재료의 사출 성형 또는 두께가 20mm를 초과하는 금속 가공 부품의 제조를 위한 강철 블록으로서 그 구조가 완전히 마르텐사이트 또는 마르텐시토-베이나이트이며 경도가 430 사이인 것 HB 및 530 HB 및 이들의 화학적 조성은 중량%로: 0.180% ≤ C ≤ 0.40%; Si ≤ 0.8%; Mn ≤ 2.5%; Ni ≤3%; Cr ≤ 3.5%; Mo+W/2 ≤ 2.8%; V+Nb/2+Ta/4 ≤ 0.5%; Al ≤ 0.4%; Ti+Zr/2 ≤ 0.1%; 0.0005%<B<0.015%; S+Se+Te<0.2%; Pb+Bi<0.2%; Ca < 0.1%, 나머지는 철 및 생산으로 인한 불순물이며, 화학 조성은 또한 하기 식을 만족한다: 3.2 ≤ Tr ≤ 9; 85 ≤ Dr ≤ 95; U/Dr ≤ 10.0, 여기서 Tr=1.8×C+1.1×Mn+0.7×Ni+0.6×Cr+1.6×Mo*+K 여기서, 강철이 붕소를 함유하지 않는 경우 K=0이고 강철이 함유하는 경우 K=0.5 붕소; Dr=54×C0.25+24.5×(Mo*+3×V*)0.30+1.58×Mn+0.74×Ni+1.8×Si+12.5×(Cr)0.20; U=1600×C+100×(0.25×Cr+Mo*+4.5×V*); R=3.8×C+10×Si+3.3×Mn+2.4×Ni+1.4×(Cr+Mo*); Mo*+3×V*≧0.4%; Mo*=Mo+W/2; V*=V+Nb/2+Ta/4 및 B≧⅓×K1+0.5 여기서 K1=Min(I*;J*); I*=최대(O;I); J*=최대(O;J); I=최소(N; N-0.29(Ti+Zr/2-5)); J=Min(N;0.5(N-0.52Al+{제곱근}{제곱근((N-0.52Al)2+283))}.플라스틱 재료의 사출 성형 또는 금속의 성형 또는 금속 가공 부품의 제조를 위한 주형의 제조용 강철 블록으로서 두께가 20mm를 초과하고 구조가 완전히 마르텐사이트 또는 마르텐시토-베이니트인 것 모든 지점에서 경도가 430 HB와 530 HB 사이이고 강철의 화학적 조성이 중량%로 포함됨: 0.180% ≤ C ≤ 0.400% Si ≤ 0.8% Mn ≤ 2.5% Ni ≤ 3% Cr ≤ 3.5% Mo+W/2 ≤ 2.8% V+Nb/2+Ta/4 ≤ 0.5% Al ≤ 0.4% Ti+Zr/2 ≤ 0.1% 0.0005% 내지 0.015% 함량의 붕소, 선택적으로 하나 이상 황, 셀레늄 및 텔루르 중 원소, 이들 원소의 함량 합이 0.2% 이하, 선택적으로 납 및 비스무트 중에서 하나 이상의 원소, 이들 원소 함량의 합이 0.2 이하 %, 임의로 0.1% 이하 함량의 칼슘, 나머지는 철 및 생산으로 인한 불순물이며, 구리는 불순물 rity, 화학 조성은 또한 다음 방정식을 만족하며: 3.2 ≤ Tr ≤ 9 85 ≤ Dr ≤ 95 U/Dr ≤ 10.0 Mo*+3×V* ≥ 0.4%, 여기서 %로 표현된 함량에 대해: Tr=1.8×C +1.1×Mn+0.7×Ni+0.6×Cr+1.6×Mo*+K 여기서 K=0 강철이 붕소를 포함하지 않으면 K=0, 강철이 붕소를 포함하면 K=0.5 Dr=54×C0.25+24.5×( Mo*+3×V*)0.30+1.58×Mn+0.74×Ni+1.8×Si+12.5×(Cr)0.20 U=1600×C+100×(0.25×Cr+Mo*+4.5×V*) R =3.8×C+10×Si+3.3×Mn+2.4×Ni+1.4×(Cr+Mo*) Mo*=Mo+W/2 V*=V+Nb/2+Ta/4 붕소 함량, 알루미늄, 티타늄, 지르코늄 및 질소는 1000분의 1 중량%로 표시되며, K1=Min(I*;J*) I=Min(N; N-0.29(Ti+Zr/2-5)) J=Min(N;0.5(N-0.52 Al+{제곱근}{제곱근((N-0.52Al)2+283)))}인 것인 플라스틱 재료를 사출 성형하거나 금속을 성형하기 위한 몰드 제조용 또는 금속-가공 부품 제조용 스틸 블럭.